가열 은 단계 적 으로 행해도 된다 . 예 로서 , 25 ℃ 에서 180 ℃ 까지 3 ℃/ 분 으로 승 온 하 고 , 180 ℃ 에서 60 분 유지 하 며 , 180 ℃ 에서 200 ℃ 까지 2 ℃/ 분 으로 승 온 하 고 , 200 ℃ 에서 120 분 유지 하 는 것 과 같 은 전처리 공정 을 행해도 된다 . 전처리 공정 으로서 의 가열 온도 는 100 ~ 200 ℃ 가 바람직 하 고 , 110 ~ 190 ℃ 인 것 이 보다 바람직 하 며 , 120 ~ 185 ℃ 인 것 이 더 바람직 하 다 . 이 전처리 공정 에 있 어서 는 , 미국 US 9159547 호 에 기재 된 바 와 같이 자외선 을 조사 하 면서 처리 하 는 것 도 바람직 하 다 . 이 와 같 은 전처리 공정 에 의하 여 막 의 특성 을 향상 시키 는 것 이 가능 하 다 . 전처리 공정 은 10 초간 ~ 2 시간 정도 의 짧 은 시간 으로 행하 면 되 고 , 15 초 ~ 30 분 간 이 보다 바람직 하 다 . 전처리 는 2 단계 이상 의 스텝 이 어도 되 고 , 예 를 들 면 100 ~ 150 ℃ 의 범위 에서 전처리 공정 1 을 행하 며 , 그 후 에 150 ~ 200 ℃ 의 범위 에서 전처리 공정 2 를 행해도 된다 .